Brevet FR2661354A1 — publié le 19911031

Agent d'imprégnation pour bois avec glacis pour peintures intérieures et procédé pour sa fabrication. L'invention a pour objet un agent d'imprégnation contenant de l'eau, avec glacis pour bois, cet agent étant prévu pour des peintures intérieures L'invention a également pour objet un procédé pour la fabrication de cet agent. Il est connu que les glacis pour bois sont des peintures ou des couches qui donnent un revêtement de surface du bois transparent ou au moins translucide, ce revêtement permettant de percevoir encore la madrure du bois Ces glacis peuvent aussi être teintés Pour effectuer un revêtement avec des glacis contenant des matières colorantes, il faut des pigments colorés particuliers, transparents ou translucides, au cas o l'on n'utilise pas des matières colorantes solubles qui, même pour des peintures intérieures, ne sont cependant pas, en règle générale, suffisamment stables à la lumière Le subjectile sur lequel le glacis est déposé ne doit donc pas être masqué mais, tout au plus, apparaître selon une autre nuance que le subjectile initial. Les glacis pour bois sont déjà connus Ces glacis connus contiennent un pigment de glacis, de l'eau et un liant polymère formant un film, ce liant se présentant en général sous forme de dispersion de polymère Ces glacis ont cependant pour inconvénient que le bois sous-jacent n'est pas suffisamment préservé car actuellement, on s'efforce de maintenir, dans-toute la mesure du possible, le glacis sur la surface Pour que le bois soit suffisamment préservé, ce qui est presque toujours requis, il a donc été nécessaire de l'imprégner avec un agent de conservation De tels agents d'imprégnation sont, d'autre part, également connus actuellement. Le problème de l'invention a été de créer un glacis pour bois destiné aux peintures intérieures, ce glacis rendant superflu un traitement préalable spécial de préservation du bois et pénétrant plus facilement à l'intérieur du bois que les glacis actuellement connus pour assurer en même temps la conservation du bois dans cette zone Il faut alors que le peinturage du bois soit plus simple et plus économique Un but visé a été, en traitant le bois en deux opérations seulement et avec le même produit, premièrement d'imprégner ce bois de façon durable et efficace et deuxièmement, de rendre sa surface résistante aux actions extérieures, en protégeant le bois contre le soleil, les rayons ultra- violets et le froid et en lui donnant encore un aspect agréable. Pour les peintures intérieures, il se pose encore un autre problème, à savoir celui du séchage de la préparation de glacis et d'imprégnation Si elle sèche trop vite, il se produit une peau ou au moins une surface rugueuse, inégale, présentant des rides de retrait Mais si elle sèche trop lentement, on doit attendre trop longtemps pour passer une deuxième couche Il en résulte que l'équilibre entre les composants qui doivent pénétrer dans le bois et ceux qui doivent rester plutôt à la surface se déplace de façon non contrôlée. L'invention a pour but de résoudre ces problèmes et concerne à cet effet un agent d'imprégnation pour bois, avec glacis pour peintures intérieures, contenant de l'eau, au moins un pigment pour glacis et un liant polymère formant un film, caractérisé en ce qu'il contient au moins un biocide agissant pour la conservation et deux ou un plus grand nombre de solvants aliphatiques, exempts d'hydrocarbures, miscibles à l'eau au moins en partie, l'un d'eux étant un glycol et un autre étant un régulateur d'évaporation. Des modes de réalisation particuliers sont décrits dans la suite. Comme on peut s'en rendre compte à partir de ce qui précède, on arrive grâce à l'invention à réunir un agent d'imprégnation et de préservation pour bois avec un glacis pour bois. Suivant l'invention, l'agent d'imprégnation contient trois types de liquides ou de solvants, à savoir l'eau, un hydrocarbure aliphatique liquide ainsi qu'un solvant aliphatique exempt d'hydrocarbures On obtient ainsi que l'agent de préservation du bois puisse pénétrer dans ce dernier ou y être introduit, tandis que le liant et les pigments du glacis restent principalement sur la surface L'agent d'imprégnation pour bois suivant l'invention agit donc en même temps comme biocide, comme imprégnation de préservation ainsi que comme peinture et protection de surface vitrifiée. Lors de la fabrication de l'agent d'imprégnation suivant l'invention, l'ordre d'addition des différents composants est déterminant en ce qu'on obtient le meilleur résultat pour un ordre déterminé avec une composition donnée, notamment en ce qui concerne les propriétés de manipulation de l'agent et les qualités des revêtements L'invention concerne donc en outre un procédé pour la fabrication de l'agent d'imprégnation pour bois défini ci-dessus, avec glacis pour couches intérieures, caractérisé en ce qu'on mélange entre eux les composants suivants, dans l'ordre indiqué, en n'ajoutant chaque composant suivant que lorsque les composants déjà introduits sont mélangés de façon homogène (pourcentages en poids): eau agent mouillant distributeur de pigments biocide pour glacis et bois antimousse additifs rhéologiques, agent dépolissant dipropylèneglycol monométhyléther propylèneglycol liant, dispersion à 50 % dans l'eau produit de conditionnement de surface préparation de pigments 4 à 15 0 à 0,5 0 à 0,5 0,1 à 0,8 0 à 0,8 0 à 15 1 à 5 2 à 8 à 75 0 à 0,3 3,5 à 15 On va maintenant décrire de façon plus précise les différents composants de l'agent d'imprégnation avec glacis suivant l'invention. L'agent d'imprégnation avec glacis contient d'abord trois liquides différents qui servent tous en tant que solvants et/ou agents dispersants Le premier liquide est l'eau; elle sert à diluer le liant qui est en général une dispersion dans l'eau d'un produit thermoplastique polymère formant un film, servant en outre de support de biocide Le deuxième liquide est un régulateur d'évaporation aliphatique exempt d'hydrocarbures, au moins partiellement miscible à l'eau Des produits qui se sont révélés efficaces en tant que tels sont des éthers alcooliques dont le point d'ébullition est compris entre 180 et 260 C environ, c'està-dire en général des monoéthers de glycols tels que l'éthylèneglycol, le di ou le triéthylèneglycol, le propylèneglycol, le dipropylèneglycol et avec des alcanols à chaîne courte, par exemple le méthanol, l'éthanol, le propanol, le butanol etc Un produit particulièrement préférable est le dipropylèneglycol monométhyléther, qui est miscible à l'eau en toutes proportions Un but de ce deuxième liquide est d'améliorer la pénétration dans les bois des composants de l'agent d'imprégnation qui agissent pour la préservation et, en outre, de régler l'évaporation de tous les solvants. Enfin, l'agent d'imprégnation suivant l'invention contient encore un glycol, par exemple le propylèneglycol Ce glycol sert, d'une part, de produit pour améliorer la pénétration de l'agent d'imprégnation dans le bois et, d'autre part, d'intermédiaire de solubilisation pour les biocides et autres composants non solubles dans l'eau ou difficilement solubles dans l'eau. Le liant de l'agent d'imprégnation à glacis suivant l'invention est judicieusement une dispersion dans l'eau d'une matière synthétique thermoplastique formant un film, cette matière séchant suivant un film fermé On connaît un grand nombre de telles dispersions; elles contiennent des composés de polyvinyle, des polyacrylates, des polyesters, des polyuréthanes, des polyoléfines etc Pour l'agent suivant l'invention une dispersion à 50 % dans l'eau de copolymères d'esters d'acide acrylique et d'acide méthacrylique a fait ses preuves Il s'agit, par exemple, des marques "Acrinal' de la société BASF, Ludwigshafen/Rh, RFA. En tant que pigments translucides, on utilise dans les meilleures conditions des pigments d'oxyde de fer connus transparents ou semitransparents, par exemple de la gamme "Sicotrans" fournis par la société BASF, qui donnent des nuances jaunâtres, rougeâtres et brunâtres On peut parfois ajouter encore de faibles quantités de suie colorée. L'agent d'imprégnation avec glacis suivant l'invention contient au moins un biocide agissant pour la préservation L'expression "agissant pour la préservation" se rapporte aussi bien à l'imprégnation du bois qu'à celle de la couche de glacis Il est donc préférable d'avoir une combinaison de deux produits biocides ou davantage dont l'un agit judicieusement pour protéger le bois contre l'attaque par les moisissures et autres microorganismes ainsi que par les algues tandis que l'autre ou les autres produits protègent le glacis contre les mêmes parasites Des produits ayant fait leurs preuves sont le "Parmétol" de la société Sch lke & Mayr, Nordestedt, RFA, comme biocide de protection du bois et le "Traetex" de la société Acima, Buchs, Suisse. Les agents suivant l'invention peuvent encore contenir d'autres composants, par exemple des antimousses (marque "AGITAN", M nzing Chemie Gmb H, Heilbronn, RFA) constitué à partir d'acide silicique hydrophobe avec des additifs, des additifs rhéologiques pour régler les propriétés désirées d'écoulement et de fluage (par exemple le "Syloid ED 5 " de GRACE Gmb H, Worms, RFA et "BENTONE EW" de Kronos Titan Gmb H, Leverkusen, RFA), des arômes, des produits tensio- actifs (par exemple "Lumiten I" ou "Leophen RBD" de BASF), des produits contre la formation d'une peau, des agents mouillants et dispersants, des produits absorbant les rayons ultra-violets, des additifs pour effets de glacis, des distributeurs de pigments (par exemple le distributeur de pigments A de BASF), des produits de conditionnement de surface tels que le produit "SLIP-AYD SL-140 " de la société Dniel Products Company, Jersey City, USA) etc L'agent d'imprégnation avec glacis suivant l'invention a notamment la composition suivante (pourcentages pondéraux): eau 4 à 15 agent mouillant ("Lumiten I-RBD") O à 0,5 distributeur de pigment A (polyacrylate d'ammonium) O à 0,5 biocide ("Parmetol", "Traetex") 1 à 2 antimousse ("Agitan 702 ") O à 0,8 additifs rhéologiques ("Syloid ED 5 ") O à 2,5 régulateur d'évaporation ("Solvenon DPM") 1 à 5 propylèneglycol 2 à 8 agent dépolissant (acide silicique mod) 5 à 15 liant, dispersion à 50 % dans l'eau 60 à 75 produit de conditionnement de surface ("Slip Ayd SL") O à 0,3 préparation de pigments 3,5 à 15 En tant que pigments, on utilise de préférence les matières colorantes "Luconyl" (produit de BASF) Pour obtenir la couleur du pin pignon, on utilise un mélange de 65 parties de jaune "Luconyl 1916 " et de 5 parties de rouge "Luconyl 2817 " Pour obtenir la couleur du bois de tek, on mélange 51 parties de jaune "Luconyl 1916 ", de 17 parties de rouge "Luconyl 2817 " et de 2 parties de noir "Luconyl 0060 ". L'homme du métier peut trouver aisément d'autres tonalités par des essais simples. Pour la mise en pratique du procédé suivant l'invention, c'est-à-dire pour la fabrication de l'agent d'imprégnation pour bois, avec glacis pour peintures intérieures, on commence par placer de l'eau dans un récipient agitateur et on ajoute ensuite les autres composants suivant la liste des composants avec les indications des concentrations, à savoir dans l'ordre qui y est indiqué Après chaque addition, on mélange jusqu'à obtenir l'homogénéité On opère dans les meilleurs conditions à la température du local ou légèrement au-dessus et on obtient, suivant la quantité et l'action d'agitation, après 30 à 60 minutes, l'agent préparé prêt à être appliqué On opère alors de préférence de manière à ajouter une partie de l'antimousse après les biocides et une deuxième partie seulement après la préparation de pigments. L'application de l'agent suivant l'invention sur le bois est effectuée de façon usuelle On dépose une première couche au pinceau, à la brosse, au rouleau ou avec un appareil de projection sur le bois sec et propre, on laisse sécher 24 heures environ, et on dépose une deuxième couche sur la première Après le séchage, la surface est lisse, uniforme et brillante; elle présente toutes les quantités souhaitées pour un bon glacis Une troisième couche n'est nécessaire que dans des cas exceptionnels. Des exemples permettront d'expliquer davantage l'invention. Exemple 1 Dans un récipient agitateur de 150 litres de capacité environ, on place 8, 2 kg d'eau et on y dissout g de "Lumiten I-RBD" (agent mouillant) On ajoute ensuite les produits suivants, en agitant après chaque addition, jusqu'à ce que le produit soit réparti de façon homogène ou se soit dissout: 200 g de distributeur de pigment A (polyacrylate d'ammonium), 300 g d'agent de conservation ("Parmétol" et/ou "Traetex"), 300 g d'agent d"'Agitan 702 " (antimousse), 1,5 kg de "Syloid ED 5 " (additif rhéologique), 2 kg de "Solvenon DPM", 4 kg de propylèneglycol, 10 kg de "Bentone EW" sous forme de pâte à 4 %, 66 kg d"'Acronal 627 ", 100 g "Slip Ayd SL-140 ", 200 g d"'Agitan 702 " (antimousse) et 6,5 kg de jaune "Luconyl 1916 " mélangé à 0,5 kg de rouge "Luconyl 2817 ". On agite ensuite pendant encore 10 minutes environ et on obtient un agent d'imprégnation avec glacis avec lequel on peut traiter le bois suivant une teinte de pin pignon L'agent est mis en oeuvre comme ., décrit plus haut On obtient un revêtement à glacis qui est extrêmement durable et résistant aux moisissures et aux parasites. Exemple 2 On reprend l'exemple 1, en utilisant cependant la préparation de pigments suivante: 5,1 kg de jaune "Luconyl 1916 ", 1,7 kg de rouge "Luconyl 2817 " et 200 g de noir "Luconyl 0060 ". L'agent de revêtement obtenu donne un glacis d'imprégnation ayant la coloration du tek. Suivant un mode de réalisation, le produit de conditionnement de surface est une dispersion de cire, sensiblement à 25 % dans un mélange d'eau et d'un glycol On peut ajouter l'additif rhéologique après l'antimousse et l'agent dépolissant après le propylène glycol, une partie de l'antimousse n'étant ajoutée qu'après le produit de conditionnement de surface. REVENDICATIONS 1 Agent d'imprégnation pour bois, avec glacis pour peintures intérieures, contenant de l'eau, au moins un pigment pour glacis et un liant polymère formant un film, caractérisé en ce qu'il contient au moins un biocide agissant pour la conservation et deux ou un plus grand nombre de solvants aliphatiques, exempts d'hydrocarbures, miscibles à l'eau au moins en partie, l'un d'eux étant un glycol et un autre étant un régulateur d'évaporation. 2 Agent d'imprégnation selon la revendication 1, caractérisé en ce que le régulateur d'évaporation est un éther alcoolique ayant un point d'ébullition compris entre 180 et 260 C, notamment un monoéther de glycol avec un alcanol à chaîne courte. 3 Agent d'imprégnation selon la revendication 2, caractérisé en ce que l'éther alcoolique est le dipropylèneglycol monométhyléther. 4 Agent d'imprégnation selon la revendication 1, caractérisé en ce qu'il contient en outre des agents mouillants et dispersants. Agent d'imprégnation selon la revendication 1, caractérisé en ce qu'une dispersion dans l'eau de copolymères d'esters d'acides acrylique/ méthacrylique est présente en tant que liant. 6 Agent d'imprégnation selon la revendication 1, caractérisé en ce qu'il contient deux substances biocides, à savoir un agent de conservation du bois fongicide et algicide ainsi qu'un agent biocide protégeant les matières du glacis. 7 _ Agent d'imprégnation selon la revendication 1, caractérisé en ce qu'il contient en outre un antimousse. 8 Agent d'imprégnation selon la revendication 1, caractérisé en ce qu'il contient en outre un additif Théologique. il 9 Agent d'imprégnation selon revendication 1, caractérisé en ce qu'il a composition suivante, en pourcentages pondéraux: eau agent mouillant distributeur de pigments biocide pour glacis et bois antimousse additifs rhéologiques, agent dépolissant dipropylèneglycol monométhyléther propylèneglycol liant, dispersion à 50 % dans l'eau produit de conditionnement de surface préparation de pigments 4 à 15 0 à 0,5 0 à 0,5 0,1 à 0,8 0 à 0,8 0 à 15 1 à 5 2 à 8 à 75 0 à 0,3 3,5 à 15 Agent d'imprégnation selon la revendication 9, caractérisé en ce que la préparation de pigments est constituée d'un pigment jaune et d'un pigment rouge dans des proportions pondérales sensiblement égales à 65:5, ces deux pigments étant des oxydes de fer, ce qui permet d'obtenir la coloration du pin pignon. il Agent d'imprégnation selon la revendication 9, caractérisé en ce que la préparation de pigments est constituée d'un pigment jaune, d'un pigment rouge, qui sont des oxydes de fer, et de suie colorée, dans des proportions pondérales sensiblement égales à 51:17:2, ce qui permet d'obtenir la coloration du bois de tek. 12 Agent d'imprégnation selon la revendication 9, caractérisé en ce que le produit de conditionnement de surface est une dispersion de cire, sensiblement à 25 % dans un mélange d'eau et d'un glycol. 13 Procédé pour la fabrication de l'agent d'imprégnation selon la revendication 9, caractérisé en la la ce qu'on mélange entre eux les composants mentionnés dans l'ordre indiqué dans la revendication 9 et en ce qu'on n'ajoute chaque composant suivant que lorsque les composant déjà introduits sont mélangés entre eux de façon homogène. 14 procédé selon la revendication 13, caractérisé en ce qu'on ajoute l'additif Théologique après l'antimousse et l'agent dépolissant après le propylèneglycol, une partie de l'antimousse n'étant ajouté qu'après le produit de conditionnement de surface.